(57)【要約】【課題】  製造工程での混入するＦｅ系微小金属異物によって内部短絡が発生しリチウム二次電池の信頼性が低下する。【解決手段】  ダイヘッド部で電極膜スラリー中に混入したＦｅ系微小金属異物を除去することで、リチウム電池電極膜スラリー中に混入したＦｅ系微小金属異物の除去できるので、内部短絡事故のない信頼性が高いリチウム電池を提供することができる。【選択図】図２
2010135238.tif 000002
【特許請求の範囲】
【請求項１】
除鉄手段付ダイヘッド部でスラリー中に混入したＦｅ系金属異物を除去しながら、当該ダイヘッドを通して前記スラリーを金属箔に塗布し、乾燥させる工程と、
前記スラリーを塗布した金属箔でセパレータを挟んで渦巻き状に捲回して電極群を作製する工程と、
前記作製した電極を電池缶に収容し、非水溶液を封入する工程と、
を含むことを特徴とするリチウム二次電池の製造方法。
【請求項２】
請求項１において、
前記除鉄手段は、磁力により前記Ｆｅ系金属異物を除去することを特徴とするリチウム二次電池の製造方法。
【請求項３】
請求項２において、
前記除鉄手段付ダイヘッド部の除鉄部が１列または複数列であることを特徴とする、リチウム二次電池の製造方法。
【請求項４】
請求項２において、
前記除鉄手段付ダイヘッド部のスラリー通過部の磁力が３０００ガウス以上であることを特徴とするリチウム二次電池の製造方法。
【請求項５】
請求項２において、
前記除鉄手段の磁力発生部が永久磁石または電磁石であることを特徴とするリチウム二次電池の製造方法。
【請求項６】
請求項２において、
前記除鉄手段部の磁力発生部が着脱可能であることを特徴とするリチウム二次電池の製造方法。
【請求項７】
請求項１において、
前記スラリーは、活物質、導電助材、バインダおよび水または有機溶剤からなる組成で粘度が５００〜４００００ｃｐｓであることを特徴とするリチウム二次電池の製造方法。
【請求項８】
請求項６において、
前記バインダおよび前記有機溶剤が、ポリフッ化ビニリデンおよびＮ‐メチル‐２‐ピロリドンであることを特徴とする、リチウム二次電池の製造方法。
【発明の詳細な説明】
【技術分野】
【０００１】
本発明は、信頼性の高いリチウム二次電池の製造方法に関するものである。
【背景技術】
【０００２】
環境保護、省エネルギーの観点から、エンジンとモータを動力源として併用したハイブリッド電気自動車が開発、製品化されている。また、将来的には燃料電池をエンジン替わりに用いる燃料電池ハイブリッド自動車の開発も盛んになってきている。この電気ハイブリッド自動車のエネルギー源として、電気を繰り返し充電放電可能な二次電池は必須の技術である。
【０００３】
なかでも、リチウム二次電池はその動作電圧が高く高い出力を得やすいので有力な電池であり、今後ハイブリッド自動車の電源としてますます重要性が増してきている電池である。（例えば特許文献１、２参照）
【特許文献１】特開２００６−３３８９７７号公報
【特許文献２】特開２００７−３１７５８２号公報
【発明の開示】
【発明が解決しようとする課題】
【０００４】
ハイブリッド自動車用として用いられるリチウム二次電池としては信頼性が最も重要である。リチウム二次電池の製造時に信頼性に影響を与える項目として、製造工程での装置及び配管等からの微小金属粉末の混入がある。
【０００５】
金属粉末は電極膜を形成するためのスラリーに混じっていることがあり、金属粉末が混入した場合、充電放電を繰り返すうちに金属イオンとなって負極部にデンドライト状に析出し、やがて正極と負極を隔てるセパレータを破って正極に到達し内部短絡することで発火事故となることが知られている。
【０００６】
これら金属異物のうち製造工程の装置および配管から混入する微小異物の主なものはＦｅ粉およびステンレス粉、すなわちＦｅ系微小金属異物である。
【０００７】
本発明の目的は、製造工程での混入するＦｅ系微小金属異物を除去することで、内部短絡による発火がない高信頼なリチウム二次電池を提供することにある。
【課題を解決するための手段】
【０００８】
本発明は、上記目的を達成するために、リチウム二次電池の製造工程でスラリーに混入するＦｅ系微小金属異物を、ダイヘッド内でスラリーから磁石で捕捉することで除去する。
【発明の効果】
【０００９】
本発明によれば、Ｆｅ系金属異物に起因した内部短絡の無い高信頼なリチウム二次電池を製造することが可能となる。
【発明を実施するための最良の形態】
【００１０】
製造工程での混入Ｆｅ系微小金属異物について、内部短絡を起こす場合の寸法としては、通常セパレータ厚さ以上および塗布乾燥後の電極膜厚の１／２以上のもので、概略２５〜３０μｍ以上のものである。
【００１１】
ここで、一般にリチウム二次電池の電極膜の活物質材の大きさとしては粒度分布として大きい粒子側（累積９５％粒径）では３０μｍ程度であることから、フィルタでは上記述べたＦｅ系微小金属異物の除去が出来ないため、磁石による捕捉が必要となる。
【００１２】
磁石によるＦｅ系微小金属異物の捕捉について、１．０Ｔの磁石を用いた場合のＦｅ粒子の磁石面からの位置とＦｅ粒子が磁石面に捕捉されるまでの移動距離（捕捉距離）を計算した結果を図１に示す。計算は、Ｆｅが混入したスラリーの粘度は５０００ｃｐｓ、流速は２０ｃｍ／秒の場合であるが、Ｆｅ粒子の磁石面からの位置が小さい、すなわち磁石面に近いほど捕捉距離は小さくなる。
【００１３】
また、実際にＦｅ系微小金属異物が混入したスラリーではＦｅ系微小金属異物が磁石面に捕捉される際に他の粒子、すなわち活物質粒子と衝突し磁石面への移動が妨げられるため、捕捉距離は磁石面から離れれば離れるほどほど捕捉距離は計算結果より大きくなり、１ｍｍギャップで概略２〜４倍、２ｍｍギャップでは概略６〜１５倍となる。すなわちＦｅ系微小金属異物が混入したスラリーでは磁石面からの距離を出来るだけ小さくすることが必要である。一般に、配管部での磁石によるＦｅ系金属異物の捕捉では、磁石面と配管内面とのギャップは約５〜１０ｍｍであり、計算結果より、大幅に捕捉距離は大きくなる。
【００１４】
また、Ｆｅ系微小金属異物は装置および配管接続部より混入することから極力最後の段階、すなわち電極膜の塗布直前で行うことが望ましい。
【００１５】
以上から、Ｆｅ系微小金属異物が混入したスラリー中のＦｅ系微小金属異物の除去としては磁石面からのギャップが小さく、かつ、塗布直前となるダイヘッド部で行うことが最適である。ダイヘッド部で行う場合、ギャップが０．５ｍｍ程度とかなり磁石面からの距離が小さいため、効率良くＦｅ系微小金属異物の捕捉が可能となる。例えば図１に従えば、３０μｍのＦｅ異物は捕捉距離は１３ｍｍ程度、また２０μｍのＦｅ異物は捕捉距離は３０ｍｍ程度であることがわかる。前述したが、実際の系では捕捉距離が計算結果よりも大きくなるので、磁石面を大きくする、たとえば磁力面を複数列にすることが効果的である。
【００１６】
なお、磁力としては大きくかつ磁場勾配が大きければ捕捉距離は小さくなるが、概略磁力としては２０００ガウス（０．２Ｔ）以上であればよいが、Ｆｅ以外のＳＵＳ異物を捕捉することも必要なことから捕捉部分の磁場としては０．３Ｔ以上であることが望ましい。また磁場勾配としては、一般的な永久磁石での磁場勾配である１〜３Ｔ／ｃｍ程度であれば良い。
【００１７】
また、磁石としては、永久磁石、電磁石、超伝導磁石等があるが、上記述べたように、０．３Ｔ以上の磁場を必要とする長さで発生させることが出来れば良い。
【００１８】
さらに、電磁石や超伝導磁石では磁力を０とすれば捕捉されたＦｅ系微小金属異物は容易にスラリーで押し出され取り除くことが可能である。永久磁石でも着脱可能とすれば容易に捕捉されたＦｅ系微小金属異物の除去が可能となる。
【００１９】
さらに、捕捉されなかったＦｅ系微小金属異物は塗布電極膜表面側に存在するよりも塗布電極膜の箔側に存在したほうが内部短絡になりにくいことから、ダイヘッドの下側、すなわち箔側に除鉄機構が設置されているほうが好ましい。
〔各実施例の説明〕
以上、本発明に係るＦｅ系微小金属異物除去についての方法を説明したが、リチウム電池を製造して評価した結果について以下に述べる。
【実施例１】
【００２０】
正極電極膜のスラリーは、正極活物質としてリチウム遷移金属複合酸化物のリチウムマンガンコバルトニッケル複合酸化物（ＬｉＭｎＣｏＮｉＯ）粉末を用いた。粉末サイズとしては平均粒子径（Ｄ５０）が９．６μｍ、累積９０％粒径（Ｄ９０）が１６．０μｍ、累積９５％粒径（Ｄ９５）が１８．５μｍであった。このリチウムマンガンコバルトニッケル複合酸化物を８５重量部に対して、導電材として黒鉛粉末を９重量部およびカーボンブラックを２重量部とを混合して正極合剤を調製した。この正極合剤にポリフッ化ビニリデン（以下、ＰＶＤＦと略記する。）が４重量部となるようにポリフッ化ビニリデンを溶解したＮ−メチル−２−ピロリドン（以下、ＮＭＰと略記する。）溶液（バインダ溶液）を加えるとともにＮＭＰに分散させてスラリー状とした。スラリーの固形分濃度３２ｖｏｌ％，粘度は２２０００ｃｐｓであった。
【００２１】
同様に負極電極膜のスラリーは、負極活物質として平均粒子径（Ｄ５０）が９．５μｍ、累積９０％粒径（Ｄ９０）が１６．５μｍ、累積９５％粒径（Ｄ９５）が２０．２μｍであった。この非晶質炭素粉末９０重量部、導電材としてカーボンブラックを５重量部とを混合して負極合剤を調製した。この負極合剤にＰＶＤＦが５重量部となるようにバインダ溶液を加えるとともにＮＭＰに分散させてスラリー状とした。スラリーの固形分濃度３０ｖｏｌ％，粘度は２０００ｃｐｓであった。
【００２２】
続いて、これら正極スラリー及び負極スラリーを永久磁石のＦｅ系微小金属異物の捕捉機構を付けたダイヘッド（図２）を用いて塗布をおこなった。ダイヘッド１はその内部にスラリーが流れるスラリー流路４と、スラリー流路４からスラリーが吐出されるスラリー吐出部２と、スラリー流路４に隣接されて配置された磁石序鉄部とを備えている。このときのダイヘッドのギャップは０．５ｍｍ、Ｆｅ系微小金属異物の捕捉部分の０．３Ｔ以上の磁場部分の距離は２５〜２８ｍｍであった。
【００２３】
塗布乾燥後膜厚としては６０〜７０μｍで、正極はアルミ箔に、また負極は銅箔に塗布， 乾燥， ローラープレスして正極電極及び負極電極を作製した。
【００２４】
次に、厚み３０μｍ 、空孔率が４５％のポリエチレンから成る微多孔性セパレータを挟んで上記の正極と負極を渦巻き状に捲回して電極群を作製した。この電極群にリードを取り付けて有底円筒状の容器（電池缶）に収容し、さらに非水電解液を封入することにより、円筒形リチウム二次電池を組立てた。
〔比較例〕
実施例1と異なるのは、ダイヘッド部に永久磁石のＦｅ系微小金属異物の捕捉機構がついていないのみで、その他はすべて実施例１と同様に円筒形リチウム二次電池を組立てた。
〔試験・評価〕
実施例１及び比較例の電池について、所定回数の充放電を繰り返した後の充電した電池について、１０日間放置した時点での電圧低下率が５ｍＶ／ｄａｙ以上のものを不良とした場合、実施例１では０．３％以下の不良率であるのに対し比較例では０．７〜１．０％であった。
【００２５】
なお、実施例１での不良電池について調査したところ、不良原因がＦｅ系微小金属異物によるものは１／５以下であったのに対し、比較例１では全不良の約３／５がＦｅ系微小金属異物によるものであった。
【実施例２】
【００２６】
実施例１と同様にして正負極スラリーを作製した後、ダイヘッドのギャップを０．３ｍｍに変更して塗工し、実施例１と同様に円筒形リチウム二次電池を組立てた。この電池について実施例１と同様の試験・評価をしたところ不良率は０．０５〜０．２％であった。また、不良電池について調査したところ、不良原因がＦｅ系微小金属異物によるものは１／２０以下であった。
【実施例３】
【００２７】
実施例１と同様にして正負極スラリーを作製した後、永久磁石のＦｅ系微小金属異物の捕捉機構を２列取り付けたダイヘッド（図３）を用い、ダイヘッドのギャップを０．３ｍｍに変更して塗工し、実施例１と同様に円筒形リチウム二次電池を組立てた。この電池について実施例１と同様の試験・評価をしたところ不良率は０．０２〜０．０５％であった。また、不良電池において調査したところ、不良原因がＦｅ系金属粒子によるものは１／５０以下であった。
【００２８】
以上説明したように、ダイヘッド部でＦｅ系微小金属異物を捕捉することでリチウム二次電池の信頼性が大幅に向上できることがわかる。
【００２９】
また、本実施形態では、正極活物質のリチウム遷移金属複合酸化物にリチウム、マンガン、コバルト、ニッケルの複合酸化物を例示したが、本発明はこれに限定されるものではない。本実施形態以外でも、例えば、スピネル結晶構造や層状結晶構造のリチウムマンガン複酸化物や、結晶中のマンガンやリチウムの一部をそれら以外の例えば、Ｆｅ、Ｃｏ、Ｎｉ、Ｃｒ、Ａｌ、Ｍｇ等の元素で置換又はドープした材料、結晶中の酸素の一部をＳ、Ｐ等の元素で置換又はドープした材料を挙げることができる。
【００３０】
また更に、本実施形態ではバインダとしてＰＶＤＦの例を示したが、ポリテトラフルオロエチレン（ＰＴＦＥ）、ポリエチレン、ポリスチレン、ポリブタジエン、ブチルゴム、ニトリルゴム、スチレン／ブタジエンゴム、多硫化ゴム、ニトロセルロ−ス、シアノエチルセルロース、各種ラテックス、アクリロニトリル、フッ化ビニル、フッ化ビニリデン、フッ化プロピレン、フッ化クロロプレン等の重合体及びこれらの混合体等を挙げることができる。
【００３１】
また同様に、溶媒としてＮＭＰについて例示したが、これに限定されるものではない。
【産業上の利用可能性】
【００３２】
上記の通り、本発明によれば、リチウム電池電極膜スラリー中のＦｅ系微小金属異物の除去が実現できるので、信頼性が高いリチウム電池を提供することができるとともに、このようなリチウム電池を用いた機器・装置の安全性も向上することが出来る。
【図面の簡単な説明】
【００３３】
【図１】Ｆｅ粒子サイズと捕捉距離の関係を示す。
【図２】本発明にかかる永久磁石のＦｅ系微小金属異物の捕捉機構を付けたダイヘッドを示す。
【図３】本発明にかかる捕捉機構を２列取り付けたダイヘッドを示す。
【符号の説明】
【００３４】
１…ダイヘッド、２…スラリー吐出部、３…磁石除鉄部、４…スラリー流路。
【図１】
2010135238.tif 000003
【図２】
2010135238.tif 000004
【図３】
2010135238.tif 000005